(57)【特許請求の範囲】
【請求項１】
エチレン性不飽和二重結合を有するモノマー又はオリゴマーに体積平均粒径２〜６マイクロメーターであるポリテトラフルオロエチレン粒子を含有してなる活性エネルギー線硬化型オーバープリントニス組成物において、ポリテトラフルオロエチレン粒子の含有量が、ポリテトラフルオロエチレン粒子を除いた活性エネルギー線硬化型オーバープリントニスの固形分比で１０〜１００重量％であることを特徴とする活性エネルギー線硬化型オーバープリントニス組成物。
【発明の詳細な説明】
【０００１】
【発明の属する技術分野】
本発明は、特に撥水性、耐汚染性、耐摩擦性に優れた活性エネルギー線硬化型オーバーブリントニス組成物に関する。
【０００２】
【従来の技術】
一般に印刷物の光沢向上、印刷物の皮膜保護の為、オーバープリントニス(以 後ＯＰニス)が使用されている。
特に紫外線や電子線等の活性エネルギー線硬化型ＯＰニスは、その皮膜強度が優れていること等から、印刷インキ各色(黄、紅、藍、墨等)を印刷後等に多用されている。しかしながら、印刷物にコーヒー、ソース、アルコール類等の飲料物がこぼれたりすると、表面に汚れが付着した跡が残ったり、印刷物にべた付きが残ったりする耐汚染性が不十分な事がある。
又、ポスター等のように風雨にさらされると、撥水性が不十分の為印刷物の皮膜が侵される事がある。
さらに、通常の印刷物は衝撃や、引っ掻き傷に対する耐摩擦性も必ずしも十分ではない。従来、これらの諸性能は透明なフィルムを印刷物に貼る事によって得ることが可能であった。しかしながら、近年印刷によって安価にこれらの諸性能を満足させたい、との要求が強まってきている。
これらの対策として、従来ＯＰニスにポリエチレンワックスやシリコン系の添加剤を使用していたが、ＯＰニスの性能に対する市場の要求は年々高くなり、必ずしも十分な性能を有しているとは言い難いのが現状である。
【０００３】
【発明が解決しようとする課題】
本発明は、撥水性、耐汚染性、耐摩擦性等に優れた活性エネルギー線硬化型ＯＰニス組成物を提供するものである。
【０００４】
【課題を解決するための手段】
すなわち、本発明は、エチレン性不飽和二重結合を有するモノマー又はオリゴマーにポリテトラフルオロエチレン粒子を含有してなることを特徴とする活性エネルギー線硬化型オーバープリントニス組成物に関する。
【０００５】
更に本発明は、エチレン性不飽和二重結合を有するモノマー又はオリゴマーに体積平均粒径２〜６マイクロメーターであるポリテトラフルオロエチレン粒子を含有してなる活性エネルギー線硬化型オーバープリントニス組成物において、ポリテトラフルオロエチレン粒子の含有量が、ポリテトラフルオロエチレン粒子を除いた活性エネルギー線硬化型オーバープリントニスの固形分比で１０〜１００重量％である請求項１記載の活性エネルギー線硬化型オーバープリントニス組成物に関する。
【０００６】
【発明の実施の形態】
本発明において、ポリテトラフルオロエチレン（以下ＰＴＦＥと略）の粒径は、レーザー回折法、コールターカウンター法等により得られる体積平均粒径である。ＰＴＦＥ粒子は、体積平均粒径２〜６マイクロメートルのものであり、さらに好ましくは、全粒子の４５重量％以上の粒子が体積平均粒径２〜６マイクロメートルのものを使用する。体積平均粒径が２マイクロメートルに満たない場合は、ＯＰニス皮膜の中にＰＴＦＥ粒子がもぐり込んでＯＰニス皮膜上に突出せず、耐摩擦性が劣化する。また体積平均粒径が６マイクロメートルより大きい場合は、ＰＴＦＥのＯＰニスへの分散性が悪く流動性も劣化し、ＰＴＦＥワックスが印刷機の版やブランケットへ堆積してしまう。更に、ＰＴＦＥ粒子はＯＰニスの組成物中固形分比で１０〜１００重量％を添加する。含有量が１０重量％より少ないと、撥水性、耐汚染性、耐摩擦性が十分に得られず、１００重量％より多いと耐パイリング性、レベリング性が不十分となり、また光沢も劣化が大きい。
【０００７】
本発明の活性エネルギー線硬化型ＯＰニスは紫外線、或いは電子線によって硬化するもので、通常使用されているオフセット印刷用、シルクスクリーン印刷用、凸版印刷用、等の活性エネルギー線硬化型ＯＰニスであれば良い。これらの基本的な組成としてエチレン性不飽和二重結合を有するモノマー又はオリゴマーに必要に応じて、光開始剤、樹脂、増感剤、体質顔料、添加剤を含んでいてもよい。
【０００８】
本発明のＯＰニスのバインダー成分としてエチレン性不飽和二重結合を有するモノマー又はオリゴマーの少なくともー種が用いられる。
具体的には，（メタ）アクリル酸エステル、例えばエチレングリコールジ（メタタ）アクリレート、プロピレングリコールジ（メタ）アクリレート、１、４ブタンジオールジ（メタ）アクリレート、ポリエチレングリコールジ（メタ）アクリレート、トリメチロールプロパントリ（メタ）アクリレート、ジトリメチロールプロパンテトラ（メタ）アクリレート、ペンタエリスリトールトリ（テトラ）（メタ）アクリレート、ジペンタエリスリトールペンタ（ヘキサ）（メタ）アクリレート、等の多価アルコールの（メタ）アクリレート等がある。
【０００９】
本発明に使用される光硬化開始剤としては、一般的に市販される物を使用する事が出来る。例えば、イルガキュアー６５１、イルガキュアー１８４、ダロキュアー１１７３、イルガキュアー９０７、イルガキュアー３６９（以上チバスペシャルティーケミカルズ社製）、或いはカヤキュアーＤＥＴＸ、カヤキュアーＩＴＸ（以上日本化薬社製）、ベンゾフェノン、アセトフェノン、４‐４’ビスジエチルアミノベンゾフェノン、ベンジル、ベンゾイン、ベンゾインエチルエーテ  ル、等から１種もしくは２種以上を混合して用いられる。更に増感剤としてｎ−ブチルアミン、トリエチルアミン、ｐ−ジメチルアミノ安息香酸エチル等の脂肪族アミン、芳香族アミンを併用しても良い。光硬化開始剤、増感剤は活性エネルギー先硬化型ＯＰニス中に１〜２０重量％使用される。
【００１０】
樹脂は、インキ皮膜強度向上、インキの紙への固着性向上、等の目的で必要に応じ使用する事ができる。アルキッド樹脂、ポリエステル樹脂、石油樹脂等の他に、（メタ）アクリル酸変成された樹脂を用いる事もある。（メタ）アクリル酸変成された樹脂としては、一分子内に（メタ）アクリロイル基を有するウレタン系（メタ）アクリレート、エポキシ系（メタ）アクリレート、ポリオール系（メタ）アクリレート等がある。
また、必要に応じ、各種添加剤も本発明の効果を損なわない範囲で用いる事ができる。例えば、対摩擦性向上剤、酸化防止剤、裏移り防止剤、防腐剤、更に製造時、或いは貯蔵時のゲル化防止の目的でハイドロキノン等の熱重合禁止剤、等を使用する事が出来る。
【００１１】
【実施例】
次に実施例により本発明を説明する。尚、例中「部」、「％」は重量基準であり、又、添加量とはＰＴＦＥ等の添加量をＯＰニス中の固形分に対する重量％で示したものである。
【００１２】
0003892940.tif 000002
【００１３】
0003892940.tif 000003
【００１４】
0003892940.tif 000004
【００１５】
0003892940.tif 000005
【００１６】
0003892940.tif 000006
（注）ＰＴＦＥは（株）セイシン企業製ＦＴワックスＦＴ−３０１（粒子径３．９μｍ）を使用。
【００１７】
各ＯＰニス０.３ccをRIテスターにてコート紙に印刷した。
また各コーティングニスはバーコーターＮｏ．７にてコート紙に塗布した。
硬化条件は  空冷メタルハライドランプ  １２０ｗ／ｃｍ  １灯
コンベアー速度２０ｍ／分
にて紫外線を照射した。
又、表中の試験法は以下の通りに行った。
(撥水性)
市販のコーヒーを印刷物に１滴垂らし、１分間後、布で拭き取った時の印刷物の「べた付き度合い」を５段階評価で表示した(優)５--１(劣)。
(耐摩擦性)
各印刷物をサザーランドラブテスター４ポンドの荷重で１００回擦り、印刷物の傷付き度合いを５段階評価で表示した。表示法は上記撥水性に同じ。
【００１８】
【発明の効果】
本発明のＯＰニス組成物は撥水性、拭き取り性、耐摩擦性を向上させることができる。